(57)【特許請求の範囲】
【請求項１】
使用済みプラスチックを素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにケミカルリサイクル品に加工し、得られたケミカルリサイクル品の化学的性質を再利用するケミカルリサイクルと
からなる多重リサイクルに用いられる素材リサイクル方法であって、
前記素材リサイクル品を製造する前に、前記素材リサイクル品及び前記ケミカルリサイクル品の用途を確定する工程と、
前記確定した両リサイクル品の用途に基づいて、前記両リサイクル品の用途に使用可能な範囲まで前記使用済みプラスチックから塩化ビニル樹脂を、加熱分解を用いずに比重遠心分離装置により機械的に除去する工程と、
を含んでおり、
前記使用済みプラスチックは、前記塩化ビニル樹脂を含む使用済みの複数種類のプラスチックが混合された混合物であることを特徴とする素材リサイクル方法。
【請求項２】
請求項１に記載の素材リサイクル方法において、
前記素材リサイクル品は、除去された塩化ビニル樹脂、あるいは前記ケミカルリサイクル品の用途のうち、少なくとも一つが明示されたことを特徴とする素材リサイクル方法。
【請求項３】
請求項１又は請求項２に記載の素材リサイクル方法において、
前記素材リサイクル品は、板状に形成された板状部材であることを特徴とする素材リサイクル方法。
【請求項４】
請求項１乃至請求項３のいずれか１項に記載の素材リサイクル方法において、
前記ケミカルリサイクル品の用途は製鉄用原料であることを特徴とする素材リサイクル方法。
【請求項５】
使用済みプラスチックを素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにケミカルリサイクル品に加工し、得られたケミカルリサイクル品の化学的性質を再利用するケミカルリサイクルと
からなる多重リサイクルに用いられるケミカルリサイクル方法であって、
前記使用済みプラスチックは、塩化ビニル樹脂を含む使用済みの複数種類のプラスチックが混合された混合物であり、
前記素材リサイクル品は、予め前記ケミカルリサイクル品の用途に使用可能な範囲まで前記塩化ビニル樹脂が加熱分解を用いずに比重遠心分離装置により機械的に除去されていることを特徴とするケミカルリサイクル方法。
【請求項６】
請求項５に記載のケミカルリサイクル方法において、
前記素材リサイクル品は、除去された塩化ビニル樹脂、あるいは前記ケミカルリサイクル品の用途のうち、少なくとも一つが明示されたことを特徴とするケミカルリサイクル方法。
【請求項７】
請求項５又は請求項６に記載のケミカルリサイクル方法において、
前記素材リサイクル品は、板状に形成された板状部材であることを特徴とするケミカルリサイクル方法。
【請求項８】
請求項５乃至請求項７のいずれか１項に記載のケミカルリサイクル方法において、
前記ケミカルリサイクル品の用途は製鉄用原料であることを特徴とするケミカルリサイクル品製造方法。
【請求項９】
使用済みプラスチック含有原料を素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにケミカルリサイクル品に加工し、得られたケミカルリサイクル品の化学的性質を再利用するケミカルリサイクルと
からなる多重リサイクルに用いられる素材リサイクル方法であって、
前記素材リサイクル品を製造する前に、前記素材リサイクル品及び前記ケミカルリサイクル品の用途群を確定する工程と、
前記確定した両リサイクル品の用途群に基づいて、前記両リサイクル品の用途群に使用可能な範囲まで前記使用済みプラスチック含有原料から塩化ビニル樹脂を、加熱分解を用いずに比重遠心分離装置により機械的に除去する工程とを含んでおり、
前記使用済みプラスチック含有原料は、前記塩化ビニル樹脂を含む使用済みの複数種類のプラスチックが混合された混合物である使用済みプラスチックとこの使用済みプラスチック以外の副成分とからなり、
前記副成分は前記両リサイクル品の製造に対して無害な物質であることを特徴とする素材リサイクル方法。
【請求項１０】
使用済みプラスチック含有原料を素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにリサイクル品に加工し、得られたリサイクル品の化学的性質を再利用するケミカルリサイクル又は前記リサイクル品を燃焼させてエネルギーとして再利用するサーマルリサイクルと
からなる多重リサイクルに用いられる素材リサイクル方法であって、
前記素材リサイクル品を製造する前に、前記素材リサイクル品及び前記リサイクル品の用途群を確定する工程と、
前記確定した両リサイクル品の用途群に基づいて、前記両リサイクル品の用途群に使用可能な範囲まで前記使用済みプラスチック含有原料から塩化ビニル樹脂を、加熱分解を用いずに比重遠心分離装置により機械的に除去する工程とを含んでおり、
前記使用済みプラスチック含有原料は、前記塩化ビニル樹脂を含む使用済みの複数種類のプラスチックが混合された混合物である使用済みプラスチックとこの使用済みプラスチック以外の副成分とからなり、
前記副成分は前記両リサイクル品の製造に対して無害な物質であることを特徴とする素材リサイクル方法。
【請求項１１】
請求項１０に記載の素材リサイクル方法において、
前記リサイクル品は、ケミカルリサイクル品又はサーマルリサイクル品であることを特徴とする素材リサイクル方法。
【請求項１２】
請求項９乃至請求項１１のいずれか１項に記載の素材リサイクル方法であって、
前記使用済みプラスチック含有原料は、素材リサイクル品として製造された時点では含まれずに、使用済みの素材リサイクル品として回収された時点で新たに付随していた付随物質を前記副成分として含んでいることを特徴とする素材リサイクル方法。
【請求項１３】
請求項９乃至請求項１２のいずれか１項に記載の素材リサイクル方法であって、
前記除去する工程には、使用済みプラスチック含有原料を洗浄する工程を含んでいることを特徴とする素材リサイクル方法。
【請求項１４】
請求項９乃至請求項１３のいずれか１項に記載の素材リサイクル方法において、
前記素材リサイクル品は、除去された塩化ビニル樹脂、あるいは前記用途群のうち、少なくとも一つが明示されたことを特徴とする素材リサイクル方法。
【請求項１５】
請求項９乃至請求項１４のいずれか１項に記載の素材リサイクル方法において、
前記素材リサイクル品は、板状に形成された板状部材であることを特徴とする素材リサイクル方法。
【請求項１６】
請求項９、請求項１１、請求項１２、請求項１３、請求項１４及び請求項１５のいずれか１項に記載の素材リサイクル方法において、
前記ケミカルリサイクル品の用途群は製鉄用原料という用途を含んでいることを特徴とする素材リサイクル方法。
【請求項１７】
使用済みプラスチック含有原料を素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにケミカルリサイクル品に加工し、得られたケミカルリサイクル品の化学的性質を再利用するケミカルリサイクルと
からなる多重リサイクルに用いられるケミカルリサイクル方法であって、
前記使用済みプラスチック含有原料は、塩化ビニル樹脂を含む使用済みの複数種類のプラスチックが混合された混合物である使用済みプラスチックとこの使用済みプラスチック以外の副成分とからなり、
前記副成分は前記素材リサイクル品及び／又は前記ケミカルリサイクル品の製造に対して無害な物質であり、
前記素材リサイクル品は、予め前記ケミカルリサイクル品の用途群に使用可能な範囲まで前記塩化ビニル樹脂が加熱分解を用いずに比重遠心分離装置により機械的に除去されていることを特徴とするケミカルリサイクル方法。
【請求項１８】
請求項１７に記載のケミカルリサイクル方法であって、
前記素材リサイクル品は、当該素材リサイクル品として製造された時点では含まれずに、使用済みの素材リサイクル品として回収された時点で新たに付随していた付随物質を含んでおり、
前記付随物質は、前記ケミカルリサイクル品の用途群に無害な物質であることを特徴とするケミカルリサイクル方法。
【請求項１９】
請求項１７又は請求項１８に記載のケミカルリサイクル方法において、
前記素材リサイクル品は、除去された塩化ビニル樹脂、あるいは前記ケミカルリサイクル品の用途群のうち、少なくとも一つが明示されたことを特徴とするケミカルリサイクル方法。
【請求項２０】
請求項１７乃至請求項１９のいずれか１項に記載のケミカルリサイクル方法において、
前記素材リサイクル品は、板状に形成された板状部材であることを特徴とするケミカルリサイクル方法。
【請求項２１】
請求項１７乃至請求項２０のいずれか１項に記載のケミカルリサイクル方法において、
前記ケミカルリサイクル品の用途群は製鉄用原料という用途を含んでいることを特徴とするケミカルリサイクル方法。
【請求項２２】
使用済みプラスチック含有原料を素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにリサイクル品に加工し、得られたリサイクル品の化学的性質を再利用するケミカルリサイクル又は前記リサイクル品を燃焼させてエネルギーとして再利用するサーマルリサイクルと
からなる多重リサイクルに用いられ、前記ケミカルリサイクル又はサーマルリサイクルにおけるリサイクル方法であって、
前記素材リサイクル品を製造する前に、前記素材リサイクル品及び前記リサイクル品の用途群を確定する工程と、
前記確定した両リサイクル品の用途群に基づいて、前記用途群に使用可能な範囲まで前記使用済みプラスチック含有原料から塩化ビニル樹脂を、加熱分解を用いずに比重遠心分離装置により機械的に除去する工程とを含んでおり、
前記使用済みプラスチック含有原料は、前記塩化ビニル樹脂を含む使用済みの複数種類のプラスチックが混合された混合物である使用済みプラスチックとこの使用済みプラスチック以外の副成分とからなり、
前記副成分は前記素材リサイクル品及び／又は前記リサイクル品の製造に対して無害な物質であることを特徴とするリサイクル方法。
【請求項２３】
請求項２２に記載のリサイクル方法において、
前記リサイクル品は、ケミカルリサイクル品又はサーマルリサイクル品であることを特徴とするリサイクル方法。
【請求項２４】
請求項２２に記載のリサイクル方法であって、
前記使用済みプラスチック含有原料は、素材リサイクル品として製造された時点では含まれずに、使用済みの素材リサイクル品として回収された時点で新たに付随していた付随物質を前記副成分として含んでいることを特徴とするリサイクル方法。
【請求項２５】
請求項２２乃至請求項２４のいずれか１項に記載のリサイクル方法において、
前記除去する工程には、使用済みプラスチック含有原料を洗浄する工程を含んでいることを特徴とするリサイクル方法。
【請求項２６】
請求項２２乃至請求項２５のいずれか１項に記載のリサイクル方法において、
前記素材リサイクル品は、除去された塩化ビニル樹脂、あるいは前記用途群のうち、少なくとも一つが明示されたことを特徴とするリサイクル方法。
【請求項２７】
請求項２２乃至請求項２６のいずれか１項に記載のリサイクル方法において、
前記素材リサイクル品は、板状に形成された板状部材であることを特徴とするリサイクル方法。
【請求項２８】
請求項２２乃至請求項２７のいずれか１項に記載のリサイクル方法において、
前記用途群は製鉄用原料という用途を含んでいることを特徴とするリサイクル方法。
【請求項２９】
使用済みプラスチックを素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにリサイクル品に加工し、得られたリサイクル品の化学的性質を再利用するケミカルリサイクル又は前記リサイクル品を燃焼させてエネルギーとして再利用するサーマルリサイクルと
からなる多重リサイクルに用いられる素材リサイクル方法であって、
前記素材リサイクル品を製造する前に、前記素材リサイクル品及び前記リサイクル品の用途を確定する工程と、
前記確定した両リサイクル品の用途に基づいて、前記両リサイクル品の用途に使用可能な範囲まで前記使用済みプラスチックから塩化ビニル樹脂を、加熱分解を用いずに比重遠心分離装置により機械的に除去する工程と、
を含んでおり、
前記使用済みプラスチックは、前記塩化ビニル樹脂を含む使用済みの複数種類のプラスチックが混合された混合物であることを特徴とする素材リサイクル方法。
【請求項３０】
使用済みプラスチックを素材として素材リサイクル品を製造し、得られた素材リサイクル品を利用する素材リサイクルと、
素材リサイクル後に前記素材リサイクル品のみを回収してこの素材リサイクル品を塩化ビニル樹脂を除去する工程無しにリサイクル品に加工し、得られたリサイクル品の化学的性質を再利用するケミカルリサイクル又は前記リサイクル品を燃焼させてエネルギーとして再利用するサーマルリサイクルと
からなる多重リサイクルに用いられ、前記ケミカルリサイクル又はサーマルリサイクルにおけるリサイクル方法であって、
前記使用済みプラスチックは、塩化ビニル樹脂を含む使用済みの複数種類のプラスチックが混合された混合物であり、
前記素材リサイクル品は、予め製造前に前記素材リサイクル品及び前記リサイクル品の用途を確定する工程により確定された当該両リサイクル品の用途に使用可能な範囲まで前記塩化ビニル樹脂が加熱分解を用いずに比重遠心分離装置により機械的に除去されていることを特徴とするリサイクル方法。
【発明の詳細な説明】
【０００１】
【発明の属する技術分野】
本発明は、使用済みプラスチック含有原料又はその素材（マテリアル）リサイクル品を素材リサイクルするように素材リサイクル品を製造し、素材リサイクル後の素材リサイクル品から新たな素材リサイクル品、ケミカルリサイクル品又はサーマルリサイクル品（以下、単に、リサイクル品ともいう）を製造する多重リサイクルに用いられる素材リサイクル品製造方法、ケミカルリサイクル品製造方法及びリサイクル品製造方法に関する。
【０００２】
【従来の技術】
従来、使用済みプラスチックは、ほとんど有効利用されず、焼却処理又は埋め立て処理により処分されている。
しかしながら、最近、容器包装に係る分別収集及び再商品化の促進等に関する法律（以下、容器包装リサイクル法という）が施行され、ＰＥＴボトルの収集・リサイクルとは別に、容器包装使用済みプラスチックの分別収集並びにリサイクルが開始されている。
【０００３】
ここで、リサイクルの方式としては、使用済みプラスチックを主成分に持つ使用済みプラスチック含有原料を素材として再製品化して利用する素材リサイクルと、使用済みプラスチック含有原料の化学的性質を再利用するケミカルリサイクルと、使用済みプラスチック含有原料をエネルギーとして再利用するサーマルリサイクルとがある。以下、これら３通りの方式を、単に「リサイクル」ともいう。また、ケミカルリサイクルとサーマルリサイクルとは、いずれも使用済みプラスチック含有原料を燃焼させて再利用する点で共通するので、以下の説明では主にケミカルリサイクルを代表例として述べることにする。
【０００４】
一方、プラスチックには、ポリエチレンのように主に炭素と水素からなるもの、塩化ビニル樹脂（以下、塩ビという）のように塩素を含むものなどの多くの種類のプラスチックがある。そのため、使用済みプラスチック含有原料は、その殆どが容器包装使用済みプラスチックのように多数の消費者から収集されて様々な種類のプラスチックが混合された混合物となっている。
【０００５】
なお、使用済みプラスチック含有原料としては、使用済みの容器包装プラスチックの他にも、家庭電化製品（例、ボディー及びフレーム等）の粉砕されてなる家電シュレッダーダスト、自動車用部品（例、内装品、バンパー）の粉砕されてなる自動車シュレッダーダスト及び建築廃材プラスチックなどがあり、それぞれ前述同様に、多種類のプラスチックが混合された混合物となっている。
【０００６】
このため、使用済みプラスチック含有原料を素材リサイクル及びケミカルリサイクル（又はサーマルリサイクル）する場合には、図２に一例を示すように、各リサイクル品の用途にとって有害な元素又は物質が数％〜数１０％含まれている。
【０００７】
例えば図２の場合、素材リサイクル品のみに有害な物質は、製品の強度を低下させるポリウレタン（ＰＵＲ）である。また、ケミカルリサイクル品のみに有害な物質は、例えば用途が高炉用還元剤の場合、ケミカルリサイクル時に高炉設備を塩素により腐食させる塩ビ（ＰＶＣ）や、高炉設備を臭素により腐食させる臭素入りプラスチック等である。
【０００８】
また、これら両リサイクル品の両方の用途に有害な元素又は物質は、強度低下と塩素・フッ素による高炉設備腐食をもたらすフロン入りポリウレタン（フロン入りＰＵＲ）、強度低下と造粒時の設備損傷をもたらす鉄、さらには強度低下と造粒時の設備損傷に加え、鉄成分の低下をもたらす、銅及びアルミなどである。
【０００９】
一方、両リサイクル品の用途に使用可能であり、除去の不要な物質は、ポリエチレン（ＰＥ）、ポリプロピレン（ＰＰ）、ポリスチレン（ＰＳ）及びエービーエス（ＡＢＳ；アクリロニトリル−ブタジエン−スチレン樹脂）である。
【００１０】
このように、使用済みプラスチック含有原料は、例えば鉄・非鉄等の有害な元素又は物質を含むため、図３に示すように、製造される素材リサイクル品の用途が確定されると（ＳＴ１）、素材リサイクル品の用途に応じて有害な元素や物質（ＰＵＲ、鉄、銅、アルミ）が除去される（ＳＴ２）。
【００１１】
その後、残りの使用済みプラスチック含有原料自体を素材としてリサイクルされるように（＝素材リサイクルされるように）、具体的には熱間圧延又は溶融成型法などを用いて混合固化され、素材リサイクル品としての、例えば板状のプラスチック製品が製造される（ＳＴ３）。
【００１２】
次に、素材リサイクル品は、例えば板状部材からなるコンクリートパネル等の用途に使用され、素材リサイクルされる。その後、素材リサイクル製品は使用済み製品となる（ＳＴ４）。この使用済みの素材リサイクル品は、前述同様に分別収集され、必要により更に選別される。
【００１３】
ここで、通常の素材リサイクルは完了する。しかしながら、本発明者は、以下の処理を続けることを考察した。
【００１４】
選別された使用済みの素材リサイクル品は、ケミカルリサイクル品にとって有害な元素や物質が混合固化されているため、製造されるケミカルリサイクル品の用途（例、高炉用還元剤又は油化用原料等）が確定されると（ＳＴ５）、ケミカルリサイクル品の用途に応じて例えば塩素又は塩ビが有害な場合、この塩素又は塩ビが３００℃位の加熱分解により除去される（ＳＴ６）。
その後、残った使用済み素材リサイクル品を原料としてケミカルリサイクル品が製造される（ＳＴ７）。
【００１５】
なお、ケミカルリサイクル品は、例えば高炉用還元剤などの用途において、ケミカルリサイクルされ（ＳＴ８）、還元剤として消費される。
以上のような素材リサイクルの後にケミカルリサイクルを行なうといった多重リサイクル手法は、本発明者の考察によれば、使用済みプラスチックの廃棄物の削減に寄与することが予想される。なお、係る多重リサイクル手法のうち、ステップＳＴ１〜ＳＴ４の素材リサイクルと、ステップＳＴ５〜ＳＴ８のケミカルリサイクルとはそれぞれ知られている。但し、両リサイクルを組合せた多重リサイクル手法は、公知ではない。
【００１６】
【発明が解決しようとする課題】
しかしながら以上のような多重リサイクルは、本発明者の更なる検討によれば、素材リサイクルやケミカルリサイクル（又はサーマルリサイクル）の前にその都度、有害な元素又は物質を除去するため、コストが高いという難点がある。
【００１７】
また、素材リサイクル品から塩素を除去する工程は、３００℃位の加熱分解を用いるために高コストであるという難点がある。一方、低コストで済む機械的な除去工程は、塩素が素材リサイクル品に混合固化されているので、適用不可となっている。
【００１８】
本発明は上記実情を考慮してなされたもので、多重リサイクルの低コスト化を実現し得る素材リサイクル品製造方法、ケミカルリサイクル品製造方法及びリサイクル品製造方法を提供することを目的とする。
【００１９】
【課題を解決するための手段】
本発明は、使用済プラスチックを主成分に持つ使用済みプラスチック含有原料を素材としてリサイクル（素材リサイクル）した後に、再度、素材リサイクルするか、あるいは化学的又は熱的にリサイクル（ケミカルリサイクル又はサーマルリサイクル）する多重リサイクルを対象としている。
【００２０】
そして本発明の骨子は、多重リサイクルにおいて、素材リサイクルの前に、予め素材リサイクルと、ケミカルリサイクル（又はサーマルリサイクル）との両者にとっての有害な元素又は物質をまとめて除去する構成により、以後のケミカルリサイクル（又はサーマルリサイクル）において、有害な元素又は物質の除去工程を無くし、多重リサイクルの低コスト化を実現することにある。
【００２１】
なお、「使用済みプラスチック含有原料」の語は、使用済みプラスチック以外の成分（以下、副成分ともいう）がリサイクル経歴の無い使用済みプラスチック含有原料、リサイクル経歴の有る素材リサイクル品及び／又はケミカルリサイクル品（又はサーマルリサイクル品）のいずれに混入した場合でも、本発明の範囲に含まれる旨を表している。
【００２２】
このため、副成分は、必ずしも含有されているとは限らなく、含有される場合でも全体に占める割合が小さいことが好ましい。また、副成分は、素材リサイクル品やケミカルリサイクル品（又はサーマルリサイクル品）の製造に有害か無害かには無関係な物質であるが、有害なものは除去される。
【００２３】
また、副成分は、当初の素材リサイクル品に含まれる物質とは限らず、当初の素材リサイクル品には無かった物質であるが、素材リサイクル品の回収時には混入した物質も含んでいる。
【００２４】
具体的には副成分の形態は、次の（ｓ１）〜（ｓ３）に示す通りである。
（ｓ１）リサイクル経歴の無い使用済みプラスチック含有原料に混入又は付随し、素材リサイクル品及び／又はケミカルリサイクル品（又はサーマルリサイクル品）の製造に対し、有害又は無害な物質。
【００２５】
（ｓ２）製造した使用前の素材リサイクル品自体に混入し、素材リサイクル品及びケミカルリサイクル品（又はサーマルリサイクル品）の製造に対し、無害な物質。
【００２６】
（ｓ３）回収された使用済み素材リサイクル品に付随し、素材リサイクル品及び／又はケミカルリサイクル品（又はサーマルリサイクル品）の製造に対し、有害又は無害な付随物質。
【００２７】
このような副成分としては、例えばコンクリート型枠用パネルを素材リサイクル品としたときにその回収時に付随した「釘で止められたさん木（桟木）、セメント、土、泥」や、素材リサイクル品の製造前の使用済みプラスチックに付着した「もみがら（籾殻）」などが考えられ、有害なものであれば許容量を越えると破砕等により除去される。
【００２８】
すなわち、「使用済みプラスチック含有原料」の語は、使用済みプラスチックのみが回収される場合と、使用済みプラスチックが副成分を含んで回収される場合と、の何れであっても、本発明の範囲に包含される旨を表している。
【００２９】
以上のような本発明の骨子は以下のような手段により実現される。
本発明は、使用済みプラスチック含有原料を素材として素材リサイクル品を製造し、得られた素材リサイクル品を利用する素材リサイクルと、素材リサイクル後に前記素材リサイクル品のみを回収してこの素材リサイクル品を塩化ビニル樹脂（有害な元素又は物質）を除去する工程無しにケミカルリサイクル品（又はサーマルリサイクル品）に加工し、得られたケミカルリサイクル品（又はサーマルリサイクル品）の化学的性質を再利用するケミカルリサイクル（又はサーマルリサイクル品を燃焼させてエネルギーとして再利用するサーマルリサイクル）とからなる多重リサイクルに用いられる素材リサイクル方法であって、前記素材リサイクル品を製造する前に、前記素材リサイクル品及び前記ケミカルリサイクル品の用途又は用途群を定める工程と、前記定められた両リサイクル品の用途群に基づいて、前記両リサイクル品の用途群に使用可能な範囲まで前記使用済みプラスチック含有原料から塩化ビニル樹脂（有害な元素又は物質）を、加熱分解を用いずに比重遠心分離装置により機械的に除去する工程と、を含んでおり、前記使用済みプラスチック含有原料としては、前記塩化ビニル樹脂（有害な元素又は物質）を含む使用済みの複数種類のプラスチックが混合された混合物である使用済みプラスチックとこの使用済みプラスチック以外の副成分とからなり、前記副成分は前記素材リサイクル品及び／又は前記ケミカルリサイクル品の製造に対して無害な物質である。また、除去する工程は、使用済みプラスチック含有原料を洗浄する工程を含んでいてもよい。また、本明細書中、除去とは、選別して除くことも含んでいる。詳しくは、本発明の「除去」とは、洗浄、あるいは選別又は分解して除く等の方法により、汚れている物質、悪臭のある物質、及び／又は色がついている物質などの、素材リサイクルにとって好ましくない物質の除去も含んでいる。
【００３０】
係る素材リサイクル方法は、結果的に使用済みプラスチック含有原料を両リサイクル品の用途群に使用可能な範囲まで無害化させる目的のため、実際に、有害な元素又は物質を除去する旨を表現している。従って、実際に、除去する工程としては、次の（ａ），（ｂ）の形態がある。
（ａ）図２の家電及び自動車のシュレッダーダストに対応する形態であり、実際に両リサイクル品の製造に有害な元素又は物質を除去する。
（ｂ）図２の容器包装及び建築廃材のプラスチックに対応する形態であり、実際にはケミカルリサイクル品（又はサーマルリサイクル品）の製造だけに有害な元素又は物質を除去する（素材リサイクル品の製造に有害な元素又は物質は元々無いため）。
【００３１】
以上を換言すると、本発明は、使用済みプラスチック含有原料を素材として素材リサイクル品を製造し、得られた素材リサイクル品を利用する素材リサイクルと、素材リサイクル後に前記素材リサイクル品のみを回収してこの素材リサイクル品を塩化ビニル樹脂（有害な元素又は物質）を除去する工程無しにケミカルリサイクル品（又はサーマルリサイクル品）に加工し、得られたケミカルリサイクル品（又はサーマルリサイクル品）の化学的性質を再利用するケミカルリサイクル（又はサーマルリサイクル品を燃焼させてエネルギーとして再利用するサーマルリサイクル）とからなる多重リサイクルに用いられるケミカルリサイクル方法（又はサーマルリサイクル方法）であって、前記使用済みプラスチック含有原料としては、塩化ビニル樹脂（有害な元素又は物質）を含む使用済みの複数種類のプラスチックが混合された混合物である使用済みプラスチックとこの使用済みプラスチック以外の副成分とからなり、前記副成分が前記素材リサイクル品及び／又は前記ケミカルリサイクル品（又はサーマルリサイクル品）の製造に対して無害な物質であり、前記素材リサイクル品としては、予め前記ケミカルリサイクル品（又はサーマルリサイクル品）の用途群に使用可能な範囲まで前記塩化ビニル樹脂（有害な元素又は物質）が加熱分解を用いずに比重遠心分離装置により機械的に除去されているものと表現してもよい。
【００３２】
なお、「用途群」の語は、有害な元素又は物質とその許容量とを共通として見なした用途の集合を意味しており、特に、複数の用途であっても、有害な元素又は物質に関する制約条件（例、許容量）が同程度であれば、同一用途（群）とみなす旨を表している。すなわち、有害な元素又は物質とその許容量との組が各用途毎に別々であっても、それらの組を１つの集合として見なせるとき、対応する各用途を一つの集合（用途群）として取扱ってもよい旨を意味している。
換言すると、「用途群」は、同程度の制約条件をもつ用途の集まりである。
【００３３】
なお、「有害な元素又は物質とその許容量との組が各用途毎に別々」とは、（１）有害な元素又は物質自体は共通であるが、その許容量が別々の場合、（２）有害な元素又は物質自体が別々の場合、のいずれの場合でもよい。また、用途群は、必ずしも複数の用途からなる群（集合）でなくともよく、単一の用途からなる群であってもよい。
【００３４】
ここで、素材リサイクル方法と、ケミカルリサイクル（又はサーマルリサイクル）方法とのいずれにしても、素材リサイクルの前に有害な元素又は物質をまとめて除去するので、従来とは異なり、ケミカルリサイクル品（又はサーマルリサイクル品）の製造前に有害な元素又は物質を除去する必要が無くなり、多重リサイクルの低コスト化を実現することができる。
【００３５】
なお、前記素材リサイクル品は、必ずしも全ての量がケミカルリサイクル品（又はサーマルリサイクル品）の原料にされなくともよい。さらに、前記素材リサイクル品は、必ずしも同一用途群のケミカルリサイクル品（又はサーマルリサイクル品）の原料にされなくてもよい。
【００３６】
また、前記素材リサイクル品は、除去された塩化ビニル樹脂、あるいは前記ケミカルリサイクル品（又はサーマルリサイクル品）の用途群のうち、少なくとも一つが明示されてもよい。
これにより、本発明に係る素材リサイクル品である旨が明示されるので、本発明の前述した作用を容易且つ確実に奏することができる。
【００３７】
また、前記素材リサイクル品は、板状に形成された板状部材であってもよい。さらに、前記ケミカルリサイクル品（又はサーマルリサイクル品）の用途群は製鉄用原料という用途を含んでいてもよい。
【００３８】
【発明の実施の形態】
以下、本発明の一実施形態について図面を参照しながら説明する。
図１は本発明の一実施形態に係る多重リサイクルシステムの処理工程を示すフローチャートである。この多重リサイクルシステムは、素材リサイクルを行なう前に、素材リサイクル品及びケミカルリサイクル品（又はサーマルリサイクル品）の用途群を確定する工程（ＳＴ１１）と、確定した両リサイクル品の用途群に基づいて、両リサイクル品の用途群に使用可能な範囲まで使用済みプラスチック含有原料から有害な元素又は物質を除去又は選別する除去工程（ＳＴ１２〜ＳＴ１３）と、この除去工程の後、使用済みプラスチック含有原料を素材リサイクルして素材リサイクル品を製造する工程（ＳＴ１４）と、素材リサイクル品に用途群等の明示部を形成する工程と（ＳＴ１５）、素材リサイクル品の使用済みの後（ＳＴ１６）、この使用済みの素材リサイクル品からケミカルリサイクル品（又はサーマルリサイクル品）を製造する工程（ＳＴ１７）と、ケミカルリサイクル品（又はサーマルリサイクル品）をケミカルリサイクル（又はサーマルリサイクル）する工程と（ＳＴ１８）を含んでいる。
【００３９】
ここで、ステップＳＴ１４〜ＳＴ１６の素材リサイクル及びその使用（済み）は、図１の破線に示すように、複数回繰り返してもよい。但し、ステップＳＴ１６〜ＳＴ１７のケミカルリサイクル品の製造及びそのケミカルリサイクルは、最後の１回のみとする。これは、サーマルリサイクル品の製造及びそのサーマルリサイクルの場合も同様である。
【００４０】
また、ケミカルリサイクル又はサーマルリサイクルに対する用途群の確定、及び有害な元素又は物質の除去は、少なくとも最後の素材リサイクルの前であれば、最初の素材リサイクルの前でなくともよい。但し、言うまでもないが、素材リサイクルに対する用途群の確定、及び有害な元素又は物質の除去は、最初の素材リサイクルの前である。
【００４１】
また、ここでは「確定（定まって変動しない）」の語を用いたが、これに限らず、仮に定める「仮定」や、仮に想い画く「想定」を用いた変形例としてもよく、また、これらを含む広い概念として「定める」を用いた変形例としてもよい。
【００４２】
具体的な除去工程としては、磁力選別機により鉄を除去してもよく、渦電流式非鉄分離機により、銅及びアルミニウムを除去してもよい。また、比重遠心分離装置により塩ビを除去してもよい。なお、本実施形態中、除去とは、選別して除くことも含む。
【００４３】
なお、これら鉄の除去工程、非鉄の除去工程及び塩ビの除去工程は、任意の順序に変更可能である。例えば鉄、非鉄、塩ビの順に除去してもよく、非鉄、鉄、塩ビの順に除去してもよい。すなわち、ステップＳＴ１２，ＳＴ１３の除去工程は、互いに混在した順序又は逆の順序で実行してもよい。なお、塩ビの除去工程を始めに実行してもよいが、塩ビの除去工程は比重遠心分離装置を用いることが多いので、比重の高い鉄及び非鉄金属の除去工程を済ませた後に行なう方が好ましい。
【００４４】
素材リサイクル品は、例えば木材合板の代替品の如き、板状に形成された板状部材が適用可能であり、例えば、熱間圧延で製造されるコンクリートパネルや、溶融成形で製造されるパレット又はデッキボード等の平板製品がある。なお、パレット又はデッキボードの場合、強度を維持する観点から、含有可能な金属物質に制限があり、具体的には、鉄、銅及びアルミを含まないか又はそれらの含有量の低いことが望ましい。
【００４５】
また他にも、素材リサイクル品は、当て矢板、機械梱包材、事務所用壁材などの任意の製品が適用可能であるが、板状製品に限定されないことは言うまでもない。なお、素材リサイクル品としては、主には、大型で消費者から視認しにくい製品が好適であるが、これに限定されないことも言うまでもない。
【００４６】
なお、以上のような素材リサイクル品は、除去された元素又は物質、あるいはケミカルリサイクル品（又はサーマルリサイクル品）の用途群のうち、少なくとも一つを明示する明示部が形成されており、これらを意味する明示部の表記としては、文字、記号、イラスト、色あるいはこれらの組合せ等が適宜使用可能となっている。
【００４７】
また、明示部の形成方式は、例えばマーキング（印刷、押印、又は型（金型又は圧延ローラ）の凹凸による形成など）、バーコードの貼付又は印刷、シールの貼付などの周知技術が適用可能となっている。
【００４８】
また、明示部が形成される領域は、素材リサイクル品の１以上の部分又は全面のいずれとしてもよい。全面の場合、文字通りに全面を小さい表記の集合で埋め尽くすように明示してもよく、又は単一の大きい表記で全面に明示してもよいが、素材リサイクル品を任意の大きさに切出し加工する際に、明示部を残しつつ印刷インキ等を節約する観点から、例えば所定の間隔毎の小さい表記の繰り返しで明示することが好ましい。
【００４９】
ケミカルリサイクル品は、化学原料（構造的に分解されたプラスチック）であり、例えば製鉄用原料、ガス化原料又は油化用原料がある。製鉄用原料は、高炉用還元剤、焼結炉用原料、コークス炉用原料又は製鋼用原料がそれぞれ該当し、それぞれ炉設備の腐食防止の観点から塩素元素の含有量に制限がある。また塩素元素の他に制限のあるものとしては、特に、高炉用還元剤では、銅元素の含有量に制限があり、コークス炉用原料では金属元素（特に鉄元素）の含有量に制限がある。
【００５０】
サーマルリサイクル品は、主に燃料（熱又は電気の回収用燃料）であり、例えばボイラー用燃料、発電所用燃料、転炉用燃料、石灰燃焼炉用燃料又はセメントキルン用燃料があり、いずれも前述したケミカルリサイクル品と同様に、炉設備の腐食防止の観点から有害元素の含有量に制限がある。
【００５１】
ケミカルリサイクルとサーマルリサイクルは使用済みプラスチック含有原料を利用する点で共通し、ガス化炉等で処理後の利用形態によりケミカルリサイクルとサーマルリサイクルに分類されている。
【００５２】
なお、リサイクルの方法によっては、ガス化炉等にリサイクル品を投入し、熱と共にガスを回収し、回収したガスを用いて種々の処理を行ない、最終的にサーマルリサイクル又はケミカルリサイクルを行なうといった間接的なリサイクル形態があることが考えられる。この種の形態においては、最終的にサーマルリサイクルが行なわれる場合には、投入されるリサイクル品をサーマルリサイクル品と定義し、最終的にケミカルリサイクルが行なわれる場合には、投入されるリサイクル品をケミカルリサイクル品と定義する。
【００５３】
次に、以上のように構成された多重リサイクルシステムの動作を説明する。なお、以下の説明は、素材リサイクルの後にケミカルリサイクルを行なう場合を例に挙げて述べるが、素材リサイクルの後にサーマルリサイクルを行なう場合であっても同様に実施できることはいうまでもない。
【００５４】
さて、使用済みプラスチック含有原料は、図２に一例を示したように、容器包装プラスチック、家電シュレッダーダスト、自動車シュレッダーダスト及び建築廃材プラスチックという複数の種類があり、各種類の使用済みプラスチック毎に、それぞれ塩ビ（ＰＶＣ）を含む多種類のプラスチック含有原料の混合物となっている。
【００５５】
例えば、使用済みの容器包装プラスチック又は建築廃材プラスチックは、ＰＥ，ＰＰ，ＰＳ，ＡＢＳ，ＰＶＣの混合物である。また、家電又は自動車のシュレッダーダストは、ＰＥ，ＰＰ，ＰＳ，ＡＢＳ，ＰＶＣの混合物に更に、ＰＵＲ，鉄，銅，アルミの混合した混合物である。
【００５６】
係る使用済みプラスチック含有原料は、その種類毎に多重リサイクルが施される。
まず、素材リサイクルを行なう前に、素材リサイクル品及びケミカルリサイクル品の用途群を確定する（ＳＴ１１）。
【００５７】
例えば、素材リサイクル品の用途群はコンクリートパネルを用途の一つに含み、ケミカルリサイクル品の用途群は高炉用還元剤を用途の一つに含んでいるというように確定する。なお、各リサイクル品の名称と用途とは、互いに一致しても不一致でも分かればよい。
【００５８】
不一致の例としては、素材リサイクル品において、名称が平板製品であり、用途がコンクリートパネル（言外に、「コンクリートを打つ際の外枠の用途」の意味をもつ）である場合がある。
【００５９】
また、一致の例としては、ケミカルリサイクル品において、名称も用途も高炉用還元剤である場合がある。但し、名称と用途を不一致とするように言い換えてもよい。
【００６０】
例えば、ケミカルリサイクル品において、名称が粒状製品であり、用途が高炉用還元剤（言外に、「高炉に投入される還元剤としての用途」の意味をもつ）であるようにしてもよい。いずれにしても、有害な元素又は物質とその許容範囲を特定できる程度には用途群を確定する。
【００６１】
なお、このようなステップＳＴ１１は、論理的な手順として描写したものであり、実際には用途群が予め確定済みの場合が多いので、省略してもよい。
何れにしても、次に、確定した両リサイクル品の用途群に基づいて、両リサイクルに使用可能な範囲（＝許容範囲以下）まで使用済みプラスチック含有原料の混合物から有害な元素又は物質を除去する（ＳＴ１２〜ＳＴ１３）。
【００６２】
家電シュレッダーダストの場合、混合した銅、アルミを渦電流非鉄分離機で除去し、鉄を磁力選別機で除去し、フロン入りのポリウレタン（ＰＵＲ）を除去する（ＳＴ１２）。また、塩ビを比重遠心分離装置を用いて除去する（ＳＴ１３）。なお、除去の完了後、さらに洗浄などにより、使用済みプラスチック含有原料から汚れ、悪臭、色などの素材リサイクルにとって好ましくない物質を除去してもよい。
【００６３】
しかる後、使用済みプラスチック含有原料を成型し、板状の素材リサイクル品を製造する（ＳＴ１４）。具体的には、熱間圧延によりコンクリートパネルを製造してもよく、あるいは溶融成型法により、パレット又はデッキボードを製造してもよい。なお、その他の素材リサイクル品を製造してもよいことは言うまでもない。
【００６４】
また、素材リサイクル品の製造の際には、素材リサイクル品に対し、除去された元素又は物質、あるいは将来のケミカルリサイクル品としての用途群のうち、少なくとも一つを明示する明示部を素材リサイクル品に形成する（ＳＴ１５）。
【００６５】
この明示部は、例えば“本製品は塩素（又は塩ビ）除去済みです”及び／又は“本製品は高炉用還元剤としてケミカルリサイクルできます”といった内容を文字・記号又はシンボル等により明示する表面部分である。係る明示部の形成は、型を用いた場合には素材リサイクル品本体の製造と同時に行なわれ、印刷や貼付を用いた場合には素材リサイクル品本体の製造後に行われる。
【００６６】
いずれにしても、素材リサイクル品本体に対して明示部が形成されると、素材リサイクル品の製造が完了する。
この素材リサイクル品は、ステップＳＴ１１で確定された用途群に沿って使用され、素材リサイクルされる。また、使用済みとなると（ＳＴ１６）、素材リサイクル品は、明示部の内容に基づいて分別収集される。
【００６７】
しかる後、使用済みの素材リサイクル品から、有害な元素又は物質の除去工程を経ずに、ケミカルリサイクル品が製造される（ＳＴ１７）。除去工程を経ない理由は、素材リサイクル品が将来的にケミカルリサイクル品に加工されても良いように、ステップＳＴ１３にて予めケミカルリサイクルに利用可能な範囲まで有害な元素又は物質が除去済みであるからである。
【００６８】
従って、使用済みの素材リサイクル品からケミカルリサイクル品を製造する際に、有害な元素又は物質を除去する除去工程を省略できるので、この除去工程を省略した分だけ低コストで、素材リサイクル品からケミカルリサイクル品を製造することができる。
【００６９】
以下前述同様に、ケミカルリサイクル品は、ステップＳＴ１１で確定された用途群に沿って、例えば高炉用還元剤として高炉に投入されてケミカルリサイクルされ（ＳＴ１８）、還元により消費される。
【００７０】
上述したように本実施形態によれば、素材リサイクルの前に、素材リサイクル品とケミカルリサイクル品との夫々の用途群にとって有害な元素又は物質をまとめて除去することにより、従来とは異なり、ケミカルリサイクル品の製造前に有害な元素又は物質を除去する必要が無くなるので、多重リサイクルの低コスト化を実現することができる。これは、ケミカルリサイクル品に限らず、サーマルリサイクル品の場合でも同様である。
【００７１】
また、素材リサイクル品は、除去された元素又は物質、あるいは前記ケミカルリサイクル品の用途群のうち、少なくとも一つが明示されるので、前述した効果を容易且つ確実に奏することができる。
【００７２】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合、組み合わされた効果が得られる。さらに、上記各実施形態には種々の段階の発明が含まれており、開示される複数の構成用件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００７３】
その他、本発明はその要旨を逸脱しない範囲で種々変形して実施できる。
【００７４】
【発明の効果】
以上説明したように本発明によれば、多重リサイクルの低コスト化を実現することができる。
【図面の簡単な説明】
【図１】本発明の一実施形態に係る多重リサイクルシステムの処理工程を説明するためのフローチャート
【図２】一般的な使用済みプラスチック含有原料に含まれる有害な元素又は物質の一例を説明するための模式図
【図３】従来の各リサイクルを組合せた多重リサイクルシステムの処理工程を説明するためのフローチャート
【図１】
0003562504.tif 000002
【図２】
0003562504.tif 000003
【図３】
0003562504.tif 000004